(57)【要約】【課題】包装用補助具に依存することなく輸送及び保管コストを軽減し、紙跡の防止に加えて発塵を抑制した清浄なガラス状板材の合紙を提供する。【解決手段】パルプをビスコース化し、凝固、再生、水洗、乾燥の工程を含みフィルム状に成形した再生セルロースフィルムからなり、このフィルムの１時間煮沸による熱水溶出分（ＷS）は、｛ＷS（熱水溶出分）＝（Ｗ0（煮沸前の乾燥重量）−Ｗ1（１時間煮沸後の乾燥重量））／Ｗ0（煮沸前の乾燥重量）×１００｝とする式において２．０重量％以下を満たす。さらに、前記再生セルロースフィルム１０Ａの表面にエンボス２０Ａを形成する。【選択図】図２
2006002030.tif 000002
【特許請求の範囲】
【請求項１】
パルプをビスコース化し、凝固、再生、水洗、乾燥の工程を含みフィルム状に成形した再生セルロースフィルムからなり、前記フィルムの１時間煮沸による熱水溶出分が、下記の数式（ｉ）において２．０重量％以下を満たすことを特徴とするガラス状板材の合紙。
【数１】
2006002030.tif 000010
（ＷSは熱水溶出分、Ｗ0は煮沸前の乾燥重量、Ｗ1は１時間煮沸後の乾燥重量を示す。）
【請求項２】
前記フィルムの表面にエンボスが形成されている請求項１に記載のガラス状板材の合紙。
【請求項３】
前記フィルムから発生する０．３μｍ以上のパーティクル数が、下記の揉み試験において、５００個／ｆｔ3（１７６５０個／ｍ3）以下である請求項１又は２に記載のガラス状板材の合紙。
（揉み試験：ＪＩＳ−Ｂ−９９２０（２００２）準拠のクラス７のクリーンルーム内において、２１０ｍｍ×２９７ｍｍに裁断したフィルムを５秒につき１回の割合で２分間揉み続け、気中・微粒子カウンターを用いて０．２ｆｔ3／分の流量で１分間吸引し、当該吸引体積中の０．３μｍ以上のパーティクル数を算出する。）
【発明の詳細な説明】
【技術分野】
【０００１】
本発明は、ガラス状板材の輸送や保管時に各ガラス状板材間に挟み込む合紙に関し、特に合紙自体によるガラス表面への汚染の低減及び発塵を抑制した再生セルロースのフィルムからなる合紙に関する。
【背景技術】
【０００２】
通常、ガラス板等のガラス状板材の輸送や保管時においては、ガラス状板材同士の間に合紙を挟み込み取り扱いの便宜を図っていた。従来の合紙、特に古紙を再生した合紙では、古紙に含まれるインク及び古紙原料自体に由来する樹脂分がガラス状板材に転移し、ガラス状板材表面に紙跡（ペーパーマーク）と呼ばれる汚れを引き起こしていた。また、輸送及び保管時にガラス表面の水分（空気中の水分）はガラス内のアルカリ成分と反応し、紙やけと呼ばれる汚染を生じさせていた。
【０００３】
従前の合紙の使用時にみられる紙跡や紙やけの発生を防ぐために、切り込み孔を分散して配置した合紙（例えば、特許文献１参照）、抄紙工程にゼオライトを配合した合紙（例えば、特許文献２参照）、表面に水溶性樹脂を塗布した合紙（例えば、特許文献３参照）、熱水溶出分を調整した合紙（例えば、特許文献４参照）が開発され、吸湿性、表面の接触面積等の各種物性を向上させるべく改良が重ねられ、使用されていた。
【０００４】
しかるに、液晶ディスプレイ（ＬＣＤ）、プラズマディスプレイパネル（ＰＤＰ）、有機ＥＬディスプレイ等に代表されるフラットパネルディスプレイ（ＦＰＤ）の基板として用いられるガラス状板材では、その表面の清浄度がより一層高く要求されるようになってきた。しかしながら、上記各種の合紙を利用したとしてもガラス表面の汚染を要求水準まで押さえることが困難である。このため、現状では、ディスプレイ加工者向けに供給される「ガラス基板」の輸送や保管時には使用されず、薄膜をコーティングしてガラス基板となる「ガラス元板」への使用のみにとどまっていた。
【０００５】
そこで、現状のディスプレイ加工者向けガラス基板の輸送や保管時には、ガラス状板材を樹脂製包装用補助具（スペーサー）により保持しながら輸送及び保管する方法（例えば、特許文献５参照）が広く利用されている。この方法によると、ガラス状板材同士の密着は防ぐことができ、ガラス状板材表面の汚染に対しては効果的である。しかしながら、包装用補助具によってガラス状板材間に生じた空間が無駄となり、１度に少数のガラス状板材しか輸送及び保管できず物流及び保管時のコストの上昇を招く問題点があった。また、近年、要求されるガラス状板材はますます大型化されているため、前出のスペーサーを用いる方法では輸送時にガラス状板材が撓み、互いのガラス状板材同士の接触が大きな問題となっている。
【特許文献１】特開平５−２０８８４１号公報
【特許文献２】特開平７−４１０３４号公報
【特許文献３】特開平９−１７０１９８号公報
【特許文献４】特開２００３−４１４９８公報
【特許文献５】特開２０００−１４２８７３公報
【発明の開示】
【発明が解決しようとする課題】
【０００６】
本発明は前記の点に鑑みなされたものであり、包装用補助具に依存することなく輸送及び保管コストを軽減し、紙跡の防止に加えて発塵を抑制した清浄なガラス状板材の合紙を提供するものである。
【課題を解決するための手段】
【０００７】
すなわち、請求項１の発明は、パルプをビスコース化し、凝固、再生、水洗、乾燥の工程を含みフィルム状に成形した再生セルロースフィルムからなり、前記フィルムの１時間煮沸による熱水溶出分が、下記の数式（ｉ）において２．０重量％以下を満たすことを特徴とするガラス状板材の合紙に係る。
【０００８】
【数２】
2006002030.tif 000003
【０００９】
この数式（ｉ）において、ＷSは熱水溶出分、Ｗ0はフィルムの煮沸前の乾燥重量、Ｗ1はフィルムの１時間煮沸後の乾燥重量を示す。
【００１０】
また、請求項２の発明は、前記フィルムの表面にエンボスが形成されている請求項１に記載のガラス状板材の合紙に係る。
【００１１】
さらに、請求項３の発明は、前記フィルムから発生する０．３μｍ以上のパーティクル数が、下記の揉み試験において、５００個／ｆｔ3（１７６５０個／ｍ3）以下である請求項１又は２に記載のガラス状板材の合紙に係る。
【００１２】
なお、この揉み試験は、ＪＩＳ−Ｂ−９９２０（２００２）のクラス７のクリーンルーム内において、２１０ｍｍ×２９７ｍｍに裁断したフィルムを５秒につき１回の割合で２分間揉み続け、気中・微粒子カウンターを用いて０．２ｆｔ3／分の流量で１分間吸引し、当該吸引体積中の０．３μｍ以上のパーティクル数を算出するものである。
【発明の効果】
【００１３】
請求項１の発明に係るガラス状板材の合紙によると、当該合紙は再生セルロースフィルムから形成され、さらに熱水溶出分が、２．０重量％以下であるため、従来の合紙にみられた内包される不純物等のガラス表面への移転を解消することができる。したがって、ガラス表面の汚れ（紙跡）の抑制に一層の効果を発揮することができるため、ガラス状板材を極めて清浄な状態で輸送及び保管が可能となる。さらに、スペーサーに依存しないため、輸送時の撓みを生じさせることがなくなり、互いのガラス状板材同士の接触を防ぐことができる。
【００１４】
請求項２の発明に係るガラス状板材の合紙によると、請求項１の発明において、再生セルロースフィルムの表面にエンボスが形成されているため、よりいっそう紙跡の低減に効果が発揮される。
【００１５】
請求項３の発明に係るガラス状板材の合紙によると、請求項１又は２の発明において、前記フィルムから発生する０．３μｍ以上のパーティクル数が、揉み試験において、５００個／ｆｔ3（１７６５０個／ｍ3）以下であるため、極めて良好に合紙に由来する発塵を抑制することができる。
【発明を実施するための最良の形態】
【００１６】
以下添付の図面に従って本発明を説明する。図１は再生セルロースフィルムの概略工程図、図２は第二実施例に係るガラス状板材の合紙、図３は第三実施例に係るガラス状板材の合紙、図４は第四実施例に係るガラス状板材の合紙である。
【００１７】
本発明のガラス状板材の合紙は、請求項１の発明に規定するように、パルプをビスコース化し、凝固、再生、水洗、乾燥の工程を含みフィルム状に成形した再生セルロースからなるフィルム（すなわち、セロハンのフィルム）であり、当該フィルムの１時間煮沸による熱水溶出分が２．０重量％以下を満たす性状を有する。
【００１８】
ここで、再生セルロースからなるフィルムを得る過程を説明する。まず、綿花もしくは木材チップ等のパルプは水酸化ナトリウム水溶液により、アルカリ浸漬された後、スラリー状になり、該スラリー状物は老成される。続いて二硫化炭素が添加されセルロースキサンテート（ｃｅｌｌｕｌｏｓｅ  ｘａｎｔｈａｔｅ）が生成される。そして、前記セルロースキサンテートに水酸化ナトリウム水溶液が添加され、溶解されることによりビスコースが得られる。このビスコースは、濾過、熟成等の工程を経た後、以降の工程に供される。
【００１９】
図１の概略工程図に示すとおり、前記ビスコースはホッパー等により硫酸、芒硝（硫酸ナトリウム）を含む浴中に押し出されることによりフィルム状（シート状）に凝固する。また、凝固時にセルロースキサンテートからセルロースへの再生が行われる。こうして得られた再生セルロースのフィルムは水洗されることにより、硫酸、芒硝等の不純物が除去される。さらに再生セルロース内部の硫黄分を除去するために硫化ソーダ浴に通された後、水洗される。次に、必要に応じてであるが漂白浴に通され漂白が行われ、水洗される。
【００２０】
続いて、本発明の再生セルロースフィルムにあっては、柔軟仕上げの工程を省略して乾燥が行われ、適切な水分含量となるように調湿を経て巻き取りが行われる。この後、裁断、さらには後に詳述するエンボスの付与が行われる。なお、再生セルロースフィルムの厚さは空気中の湿度等により変化するものの、概ね２０μｍ〜１００μｍとされる。
【００２１】
前記の省略された柔軟仕上げの工程とは、グリセリン、ジエチレングリコール、トリエチレングリコール等のグリコール類、尿素等の柔軟剤が再生セルロースフィルムに添加、付着される。この結果、再生セルロースフィルム自体の感触に柔らかさが付与される。しかしながら、従前の柔軟剤を含む再生セルロースフィルムをガラス状板材の合紙として用いる場合、列記の柔軟剤が空気中の湿度を伴い染み出てガラス状板材表面を汚染することが懸念視されていた。しかるに、本発明に示すとおり、本発明の再生セルロースフィルムの製造にあっては、その工程中から柔軟仕上げを省略することにより、汚染要因の低減を図るものである。
【００２２】
上述の経緯から、ガラス状板材表面の汚染（ペーパーマーク）を制御するに当たり、ガラス状板材の合紙、すなわち再生セルロースフィルムから溶出する成分量を把握する必要がある。そこで、請求項１の発明に規定し、下記の数式（ｉ）に示すように、再生セルロースフィルムの１時間煮沸による熱水溶出分（ＷS）をガラス状板材表面における汚染の指標とするに至った。この数式（ｉ）において、Ｗ0はフィルムの煮沸前の乾燥重量、Ｗ1はフィルムの１時間煮沸後の乾燥重量を示す。
【００２３】
【数３】
2006002030.tif 000004
【００２４】
後述する実施例からも明らかなように、いずれもガラス状板材表面の汚染（ペーパーマーク）の評価において良好な結果が得られている。したがって、ガラス状板材の合紙（再生セルロースフィルム）にあっては、熱水溶出分（ＷS）が２．０重量％以下、好ましくは１．８重量％以下、より好ましくは１．３重量％以下に規定することが好ましい。
【００２５】
さらに、請求項２の発明に規定するように、再生セルロースフィルムの表面にはエンボスが形成されている。形成されるエンボスの形状、大きさ等は特に限定されず、エンボスの形成に際しては、凹凸、針等を付したローラーにより押圧される。例えば、エンボスの形状として、菱形からなる斜め格子柄（図２参照）、正方形からなる格子柄（図３参照）に加えて、細かい突起を形成したサンドブラスト模様（図４参照）等が再生セルロースフィルムの表面に形成される。図中の符号１０Ａ，１０Ｂ，１０Ｃは再生セルロースフィルム（セロハンフィルム）、２０Ａ，２０Ｂ，２０Ｃはエンボスの凸部である。
【００２６】
実施例に明示するとおり、エンボスを形成した再生セルロースフィルムは、エンボスの形成のない再生セルロースフィルムよりもガラス状板材表面の汚染（ペーパーマーク）の評価において良好な結果を得ている。すなわち、再生セルロースフィルム表面に形成された凹凸により、ガラス状板材表面との接触面積が減少するためと推察される。
【００２７】
既に背景技術において詳述したように、本発明のガラス状板材の合紙は、液晶ディスプレイ（ＬＣＤ）、プラズマディスプレイパネル（ＰＤＰ）、有機ＥＬディスプレイ等に代表されるフラットパネルディスプレイ（ＦＰＤ）の基板であるガラス状板材の合紙としての利用を目的とするものである。これら各種ディスプレイのガラス基板の製造においては、主要な加工工程をクリーンルーム内で行う必要がある。しかしながら、ガラス基板とともにクリーンルーム内に直接搬入されることはなく、ガラス元板への使用が大半であった。
【００２８】
従前の紙等の合紙は原料パルプ由来の繊維構造を含むため、使用時の摩擦等により毛羽立ちが生じていた。とりわけ、クリーンルーム内の汚染要因として、毛羽立ちは問題視されている。この点に対し、本発明のガラス状板材の合紙（再生セルロースフィルム（セロハンフィルム））においては、前述のとおり、既に原料パルプ由来の繊維構造が喪失しているため、繊維構造に由来する発塵の低減が示唆される。
【００２９】
そこで、請求項３の発明に規定するように、本発明のガラス状板材の合紙は、下記の揉み試験において、０．３μｍ以上のパーティクル数を５００個／ｆｔ3以下（１７６５０個／ｍ3以下）に制限することが可能である。
【００３０】
すなわち、この揉み試験とは、ＪＩＳ−Ｂ−９９２０（２００２）準拠のクリーンルーム内において、２１０ｍｍ×２９７ｍｍに裁断したフィルムを５秒につき１回の割合で２分間揉み続け、気中・微粒子カウンターを用いて０．２ｆｔ3／分の流量で１分間吸引し、当該吸引体積中の０．３μｍ以上のパーティクル数を算出するものである。なお、パーティクル数の算出は、単位立方フィート（単位立方メートル）当たりに換算して求めた値である。
【００３１】
実施例に示すように、本発明のガラス状板材の合紙を用いた際の発塵を低減する効果は明らかである。したがって、発塵性の面からクリーンルーム内の使用が控えられていたガラス状板材の合紙について、クリーンルーム内における使用の可能性を見出すものである。
【実施例】
【００３２】
〔試料の作成〕
以下に本発明の実施例を示す。常法により調製されたビスコースを用い、既に述べ、図１に明示した製法により、膜厚の異なる再生セルロースフィルム（セロハンフィルム）を３種類試作した。当然、この場合、いずれのフィルムの試作についても柔軟仕上げの工程を省略した。
【００３３】
〔測定条件〕
下記の各項目の測定及び評価は、ＪＩＳ−Ｚ−８７０３（１９８３）における標準温度状態２級（温度２０±２℃）、標準湿度状態５級（６５±５％）の条件下で行った。
【００３４】
〔厚さの測定〕
上記の標準温度状態２級、標準湿度状態５級の条件下８時間以上調湿後、シチズン時計株式会社製：ＭＥＩ−１０  ＪＩＳ式紙厚測定機により、各試料を１０枚重ねた厚さ測定し、１枚当たりの厚さを算出した。
【００３５】
〔坪量の測定〕
上記の標準温度状態２級、標準湿度状態５級の条件下８時間以上調湿後、各試料を０．１ｍ2の大きさに裁断し、重量を株式会社島津製作所製：電子分析天秤ＡＧＥ−３２０Ｇにより測定して１ｍ2当たりの重量を坪量として算出した。
【００３６】
また、柔軟仕上げの工程をそのまま組み込んで製造した従来製法の再生セルロースフィルムも比較例として用意した。比較例１及び比較例２は柔軟剤をトリエチレングリコールとした。比較例３は柔軟剤をジエチレングリコールとした。比較例４は柔軟剤をジエチレングリコール６：尿素４の混合とした。
【００３７】
各試料において、製造装置による変動もあり得るため、巻き取り位置を適宜変えながら複数の試料を分取した。試料１については１−１〜１−７、試料２については２−１〜２−４、試料３については３−１〜３−５とした。
【００３８】
〔熱水溶出分の測定〕
前記の試料１（１−１〜１−７）、試料２（２−１〜２−４）、試料３（３−１〜３−５）、並びに比較例１、比較例２、比較例３、比較例４のそれぞれついて、２１５ｍｍ×１５５ｍｍの試験片を採取し、８０℃の熱風乾燥機中で恒量になるまで乾燥して乾燥重量（Ｗ0）を求めた。
【００３９】
乾燥重量を測定した試験片を温水中で緩やかに加熱しながら１時間煮沸した。１時間煮沸後、試験片を速やかに取り出し、再度、８０℃の熱風乾燥機中で恒量になるまで乾燥して乾燥重量（Ｗ1）を求めた。こうして測定された煮沸前の乾燥重量（Ｗ0）及び１時間煮沸後の乾燥重量（Ｗ1）を前記の数式（ｉ）に代入し、各試料及び比較例の再生セルロースフィルムの１時間煮沸による熱水溶出分（ＷS）を求めた。
【００４０】
ここに、厚さ、坪量、熱水溶出分の測定結果を表１として示す。表１中、比較例５は古紙再生の合紙、比較例６はバージンパルプより抄紙した合紙である。
【００４１】
【表１】
2006002030.tif 000005
【００４２】
〔ガラス表面に対する影響評価：Ｉ〕
表１の試料１，試料２，試料３において、熱水溶出分の値が最大であった試料１（１−７）、試料２（２−４）、試料３（３−１）、並びに比較例１ないし比較例６を短冊状（５０ｍｍ×２１０ｍｍ）に裁断し、試験片とした。これらの試験片についてそれぞれを２枚の建材用ソーダライムガラス板（約２１０ｍｍ×３２０ｍｍ）で挟み込んだ。さらに、均一に圧力が加わるようにこの２枚のガラス板を発泡スチロールで挟み、ゴムバンドで固定した。このようにしてガラス板と各試験片の一体物を温度６０℃、相対湿度９５％の条件下に８日間曝露させた。その後、ガラス板から各試験片を取り除いた。ガラス板における各試験片が触れていた一面側を評価面とし、また、各試験片が密着していた部分をガラス板における試験片の評価部とした。
【００４３】
上記の評価面の外観に関し、次に示す（Ａ），（Ｂ），（Ｃ）の３段階の官能評価を行った。（Ａ）はくもりや汚れが見えない。（Ｂ）はガラス板の角度によりくもりや汚れが見える。（Ｃ）はくもりや汚れがはっきり見える。（Ａ）が良好であり、（Ｃ）が不良である。それぞれの試験片の評価面についての評価結果を表２として示す。
【００４４】
【表２】
2006002030.tif 000006
【００４５】
この結果より、再生セルロースフィルム（セロハンフィルム）において、柔軟仕上げの工程を省略して熱水溶出分を抑制することにより、従前の紙からなる合紙と外観上同等の性能が確認された。そこで、発明者らは、評価面における相違を明らかにするため以下の評価を行った。
【００４６】
〔ガラス表面に対する影響評価：ＩＩ〕
前出の評価（ガラス表面に対する影響評価：Ｉ）において、（Ａ）であった試料１，試料２，試料３及び比較例５，比較例６を選択し、次の評価を行った。評価：Ｉにて得られたそれぞれのガラス板の評価面に水蒸気を当て、曇った状態となった後、アクリル系極細繊維不織布を用い、評価面内の評価部（試験片の密着部）に均等な圧力が加わるように１回強く擦り取った。続いて各ガラス板の評価面を乾燥後、再度評価面に水蒸気を当て、前記評価部のくもり及び紙跡（ペーパーマーク）の剥離具合を目視により、４段階にて官能評価した。
【００４７】
この４段階の評価において、紙跡の取れ具合により最も良く拭き取れた評価部を「１」と評価し、最も拭き取れなかった評価部を「３」と評価した。評価点は評価者毎にばらつきがあるため、平均値として記した。評価点数が少ないものほど、優良である。結果を表３に記す。
【００４８】
【表３】
2006002030.tif 000007
【００４９】
以上の結果から理解されるように、試料１、試料２、試料３の再生セルロースフィルム（セロハンフィルム）にあっては、いずれも従前の再生セルロースフィルム（比較例１ないし比較例４）と比して熱水溶出分の値は低い。さらに、紙跡の評価（ガラス表面に対する影響評価：ＩＩ）においても、試料１、試料２、試料３の再生セルロースフィルム（セロハンフィルム）は、従前の紙からなる合紙（比較例５，比較例６）より良好な評価となった。
【００５０】
したがって、熱水溶出分の多少と板ガラス表面の汚染（紙跡）との間には、明白な関係が成り立ち、特に本発明の合紙、すなわち、再生セルロースフィルム（セロハンフィルム）は、とりわけ、高清浄度が要求されるガラス基板の輸送や保管時のガラス状板材の合紙として好適であることが示唆される。
【００５１】
加えて、ガラス状板材に本発明の再生セルロースフィルムからなる合紙を挟み、保管、移送等の使用状況を想定すると、上記の紙跡の評価と併せて、熱水溶出分（ＷS）を２．０重量％以下、好ましくは１．８重量％以下、より好ましくは１．３重量％以下とすることが好適といえる。
【００５２】
〔エンボス形成とガラス表面に対する影響評価〕
試料１（１−７）及び試料３（３−１）に対して、４種類の模様のエンボスを形成し、エンボスの有無による紙跡への影響を評価した。エンボスＥ１は、対角線（３ｍｍ×２．２ｍｍ）の菱形が０．４４ｍｍの間隔を隔てて配置される（圧着面積比：２０．６％）。エンボスＥ２は、一辺０．７７ｍｍの正方形が０．２３ｍｍの間隔を隔てて配置される（圧着面積比：４０％）。エンボスＥ３はサンドブラスト模様からなる。エンボスＥ４はＥ３よりも細かい微粒面である。
【００５３】
エンボス未形成の試料及びエンボス形成の試料（前記エンボスの種類Ｅ１〜Ｅ４を形成）について、１つの試料につき８組ずつ準備した。それぞれの試料のガラス表面に対する影響評価は、前述の「ガラス表面に対する影響評価：Ｉ」と同様の条件下で曝露し、「ガラス表面に対する影響評価：ＩＩ」と同様の評価手法とした。エンボス形成の有無の評価については、エンボス形成の試料において生じた紙跡の数がエンボス未形成の試料より少ない場合に１点とし、両者間で差が認められない場合には０点とした。そして、１つの試料における８組の点数の合計を当該試料の評価点とした。以下の表４にこの対比を示す。
【００５４】
【表４】
2006002030.tif 000008
【００５５】
表４の結果から理解されるように、再生セルロースフィルム（セロハンフィルム）の表面にエンボスを形成することにより紙跡の低減に寄与することが明らかとなった。なお、フィルムの厚さとエンボスの模様（大きさ）との関連性も示唆されるため、再生セルロースフィルムの厚さに応じたエンボスの種類にも配慮する必要がある。
【００５６】
〔発塵性の測定〕
ＪＩＳ−Ｂ−９９２０（２００２）に準拠したクラス７のクリーンルーム内に、縦７００ｍｍ×横５００ｍｍ×奥行き５００ｍｍからなる側面のうち一面側のみ開口可能な塩化ビニル樹脂製の簡易型フードを組み立てた。この簡易型フードの天井中央に穴を開け、気中・微粒子カウンター（ザ・ポータブル：ＨＩＡＣ／ＲＯＩＣＯ製）の吸入口が同簡易型フード内に１０ｃｍほど垂れ下がるようにして設置した。
【００５７】
試料１（１−７）、試料２（２−４）、試料３（３−１）、比較例５、比較例６をＡ４版（約２１０ｍｍ×２９７ｍｍ）に裁断し、発塵用試験片とした。続いて、簡易型フードを１００ｍｍ程度開口し、この簡易型フード内のほぼ中央部で各発塵用試験片を５秒につき１回の割合で２分間揉み続けた。
【００５８】
揉むことによりクリーンルームに設置された簡易型フード内に飛散したパーティクル（粉塵）について、前出の気中・微粒子カウンターを用いて０．２ｆｔ3／分の流量で１分間吸引し、この吸引体積中の特に０．３μｍ以上のパーティクル数を単位立方フィート当たりの個数として換算して求められたものであり、参考として単位立方メートル当たりにおける換算個数も付した。単位立方メートルへの換算において、単位立方フィート当たりの個数に３５．３を乗じた。
【００５９】
【表５】
2006002030.tif 000009
【００６０】
表５より理解されるように、比較例５，比較例６の紙からなる従前の合紙に比して、いずれの試料の再生セルロースフィルム（セロハンフィルム）とも、パーティクルの計測数は１／１５０〜１／２００以下に減少した。したがって、再生セルロースフィルム（セロハンフィルム）の防塵効果は明らかに有効であることがわかる。そこで、０．３μｍ以上のパーティクル数は、多少の測定時の変動を加味して５００個／ｆｔ3以下（１７６５０個／ｍ3以下）に規定することが可能である。
【００６１】
これまでに詳述した実施例を検討すると、従来、薄膜をコーティングしてガラス基板となる「ガラス元板」に使用されるにとどまっていた合紙の用途をディスプレイ加工者向けに供給される「ガラス基板」の輸送や保管時にまで拡大することができる。また、ガラス基板等の輸送や保管時においても、包装用補助具（スペーサー）へ依存することなく、１回あたりの物流量及び保管量の向上が期待される。さらに、発塵を抑制することによりクリーンルーム内における使用も想定され得る。
【図面の簡単な説明】
【００６２】
【図１】再生セルロースフィルムの概略工程図である。
【図２】第二実施例に係るガラス状板材の合紙である。
【図３】第三実施例に係るガラス状板材の合紙である。
【図４】第四実施例に係るガラス状板材の合紙である。
【符号の説明】
【００６３】
１０Ａ，１０Ｂ，１０Ｃ  再生セルロースフィルム
２０Ａ，２０Ｂ，２０Ｃ  エンボスの凸部
【図１】
2006002030.tif 000011
【図２】
2006002030.tif 000012
【図３】
2006002030.tif 000013
【図４】
2006002030.tif 000014